(57)【特許請求の範囲】
【請求項１】
繊維を含む湿潤弾性低密度吸収性構造を備える低密度のティッシュ又はペーパータオルであって、該ティッシュ又はペーパータオルは0.3グラム/立方センチメートル又はそれより低い密度を有し、前記繊維は耐湿結合で安定化されており、前記湿潤弾性低密度吸収性構造はクレープ加工されておらず、該吸収性構造は湿潤弾性天然繊維を含み、少なくとも30乾燥重量％の高収量パルプ繊維を含み、前記ティッシュ又はペーパータオルは、0.1又はそれを超える湿潤対乾燥幾何平均引張強度比、0.7又はそれより小さい圧縮比、0.75又はそれを超えるスプリングバック比、7.0立方センチメートル/グラム又はそれを超える圧縮嵩を有することを特徴とする、前記ティッシュ又はペーパータオル。
【請求項２】
60パーセント又はそれを超える湿潤リンクル回復を有することを特徴とする請求項１に記載のティッシュ又はペーパータオル。
【請求項３】
70パーセント又はそれを超える湿潤リンクル回復を有することを特徴とする請求項１に記載のティッシュ又はペーパータオル。
【請求項４】
80パーセント又はそれを超える湿潤リンクル回復を有することを特徴とする請求項１に記載のティッシュ又はペーパータオル。
【請求項５】
0.2又はそれを超える湿潤対乾燥幾何平均引張強度比を有することを特徴とする請求項１に記載のティッシュ又はペーパータオル。
【請求項６】
0.35又はそれを超える湿潤対乾燥幾何平均引張強度比を有することを特徴とする請求項１に記載のティッシュ又はペーパータオル。
【請求項７】
0.5又はそれを超える湿潤対乾燥幾何平均引張強度比を有することを特徴とする請求項１に記載のティッシュ又はペーパータオル。
【請求項８】
0.5又はそれより小さい圧縮比を有することを特徴とする請求項１に記載のティッシュ又はペーパータオル。
【請求項９】
0.6又はそれより小さい圧縮比を有することを特徴とする請求項１に記載のティッシュ又はペーパータオル。
【請求項１０】
0.8又はそれを超えるスプリングバック比を有することを特徴とする請求項１に記載のティッシュ又はペーパータオル。
【請求項１１】
0.9又はそれを超えるスプリングバック比を有することを特徴とする請求項１に記載のティッシュ又はペーパータオル。
【請求項１２】
0.7又はそれを超える荷重エネルギー比を有することを特徴とする請求項１に記載のティッシュ又はペーパータオル。
【請求項１３】
0.8又はそれを超える荷重エネルギー比を有することを特徴とする請求項１に記載のティッシュ又はペーパータオル。
【請求項１４】
少なくとも50乾燥重量％の高収量パルプ繊維を含むことを特徴とする請求項１に記載のティッシュ又はペーパータオル。
【請求項１５】
100乾燥重量％の高収量パルプ繊維を含むことを特徴とする請求項１に記載のティッシュ又はペーパータオル。
【請求項１６】
前記高収量パルプ繊維は、漂白された化学熱機械処理パルプ繊維であることを特徴とする請求項１に記載のティッシュ又はペーパータオル。
【請求項１７】
少なくとも0.2乾燥重量％の湿潤強度剤を含むことを特徴とする請求項16に記載のティッシュ又はペーパータオル。
【請求項１８】
0.1〜3乾燥重量％の湿潤強度剤を含むことを特徴とする請求項16に記載のティッシュ又はペーパータオル。
【請求項１９】
0.1グラム/立方センチメートル又はそれより低い密度を有することを特徴とする請求項16に記載のティッシュ又はペーパータオル。
【請求項２０】
0.6又はそれより小さい圧縮比、及び0.75又はそれを超えるスプリングバック比を有することを特徴とする請求項16に記載のティッシュ又はペーパータオル。
【請求項２１】
0.5又はそれより小さい圧縮比、及び0.75又はそれを超えるスプリングバック比を有することを特徴とする請求項16に記載のティッシュ又はペーパータオル。
【請求項２２】
8.0立方センチメートル/グラム又はそれを超える圧縮嵩を有することを特徴とする請求項16に記載のティッシュ又はペーパータオル。
【発明の詳細な説明】
発明の背景
フェイシャルティッシュ、バスティッシュ、ペーパタオル、ナプキン等の吸収性ペーパ製品の製造において、様々な異なるシートの特性が、製造される特定の製品の性能に影響を及ぼす。柔軟性、強度、吸収性、嵩等が、改良の課題であることが多い。しかしながら、ティッシュ関連製造の特性は、濡れて、手の中で丸くされると、ティッシュのほとんどの部分がつぶれてしまい、高密度の湿った固まりになる。別の言い方をすれば、このようなティッシュ製品は、低湿潤圧縮係数と低湿潤弾性とを有する。これらの特性は、製品が液体を拭き取るのに用いられるときには好ましいものではない。何故ならば、製品がひとたび飽和されると使用不可能になるからである。
従って、濡れたときに一体性をほぼ保持したままであり、従来のティッシュ製品よりスポンジのように作用するような、ティッシュ、タオル等として有効な改良されたペーパシートが必要とされる。
本発明の概要
通常、非クレープ加工の通気乾燥法といわれる、所定の天然製紙繊維を湿潤強度樹脂と適切に組み合わせることによって、著しい湿潤弾性を示す低密度の吸収性ウェブを製造できる。これらのウェブは、耐水結合でともに結合された湿潤弾性繊維を含み、構造的な崩壊に耐え、濡れたときにギャザー形成される、すなわち寸法が変化し、これにより、吸収性製品に有効な安定した毛管構造を表す構造となる。これらの吸収性湿潤弾性構造が、ティッシュ、ペーパタオル、ナプキン等として、また使い捨ておむつ、失禁用衣類、幼児訓練用パンツ、生理用パッド、家禽用パッド等のような別の吸収性製品における成分としても有効である。このような別の吸収性製品の構造が、本分野において公知である。このような用途において、あるいは流体が含まれて、閉じ込められたり移送されるような別の用途において、本発明の湿潤弾性構造は、流体サージウェブ、流体分配ウェブ、吸収性コアまたは吸収性組成物等として機能できる。
従って、１態様において、本発明は、乾燥引張強度に対する湿潤引張強度の比率が約０．１か、それ以上、より詳細には、約０．２か、それ以上、さらにより詳細には約０．３か、それ以上となる所定量の湿潤強度剤が添加され、少なくとも約１０乾燥重量％の高収量パルプ繊維からなる非クレープ加工の通気乾燥ペーパシートに関する。高収量パルプ繊維は、繊維に湿潤弾性を与えると考えられる高レベルのリグニンを含む。湿潤強度樹脂が、湿潤弾性繊維を通気乾燥繊維の輪郭に一致するシート構造に結合（固定）する。シートが乾燥すると、湿潤強度剤によって形成された結合が硬化され、耐湿結合を形成し、シートが濡れたとき高弾性であるシートをともに形成する。非クレープ加工の通気乾燥工程において、クレープ加工の段階がないので、すなわち形成された結合を引き離すような次に続く段階もないので、この特性が、シート内に保持されたままである。
別の態様において、本発明は、耐湿結合で固定された湿潤弾性天然繊維からなる湿潤弾性の低密度構造に関し、該吸収性構造は約０．３グラム／立方センチメートルか、それ以下の密度を有する。湿潤弾性天然繊維は、高収量パルプ繊維（以下にさらに記載する）、亜麻、トウワタ、マニラ麻、麻、綿、または天然的に湿潤弾性であるようなもの、または例えば、架橋されたり、カール加工のような、化学的または物理的に変性されるいずれかの木材パルプ繊維を含み、濡れた状態で変形したままであり、変形後に回復できない非弾性繊維に対して、濡れた状態における変形後に回復能力を有する。耐湿結合は、湿潤状態における分裂に耐性のある繊維間の結合部位であり、湿潤引張強度と乾燥強度強度の割合が０．１か、それ以上となる。
本明細書に用いる、「高収量パルプ繊維」とは、約６５％か、それ以上、より詳細には７５％か、それ以上、さらにより詳細には約７５％から約９５％の収量を与えるパルプ処理によって製造された製紙繊維である。このようなパルプ工程は、脱色された化学熱機械処理パルプ（ＢＣＴＭＰ）、化学熱機械処理パルプ（ＣＴＭＰ）圧力／圧力  熱機械処理パルプ（ＰＴＭＰ）、熱機械処理パルプ（ＴＭＰ）、熱機械化学処理パルプ（ＴＭＣＰ）、高収量サルファイトパルプ、および結果的に生じる繊維に高レベルのリグニンが残されている高収量のクラフトパルプ、を含む。好ましい高収量パルプ繊維が、全体を比較して相対的に損傷を受けない仮道管、高ろ水度（２５０ＣＳＦ以上）、微細繊維の低含有量（ブリットジャーテストによって２５％未満）から構成されることで特徴付けられる。
シート内の高収量パルプ繊維の量が、少なくとも約１０乾燥重量％か、それ以上であり、より詳細には、約３０乾燥重量％か、それ以上であり、より詳細には約５０乾燥重量％か、それ以上であり、１００％までである。層状シートに関しては、これらの同量が１つか２つ以上の個々の層に付与される。高収量パルプ繊維は、一般的に別の製紙繊維よりも柔軟性が劣るので、これらを３層シートの中央層に配置したり、２プライ製品の場合には、２プライのそれぞれの内側に向いた層内に配置するように、最終製品の中央に組み入れることが有効である。
本発明の製品は、低密度である（嵩高）。一般的に、本発明の製品の密度は、約０．３グラム／立方センチメートルか、それ以下、より詳細には約０．１５グラムか、それ以下、さらにより詳細には、約０．１グラム／立方センチメートルか、それ以下である。吸収性構造が形成されると、湿潤弾性繊維間結合の数を実質的に減少させることなく、乾燥されることが重要であると考えられる。ティッシュとタオルを乾燥させるための通常の方法である通気乾燥が、この構造を保持するのに好ましい方法である。湿式堆積続いて通気乾燥によって形成された吸収性構造は、一般的に約０．１グラム／立方センチメートルの密度を有しており、一方、一般的におむつフラフに用いられる乾式構造は、一般的に約０．０５グラム／立方センチメートルの密度を有する。このような構造の全てが本発明の範囲内にある。
本発明の一体部分は、湿潤状態で繊維間の結合を固定するのに用いられる材料である。一般的に、繊維がペーパとティッシュ製品に共に保持されるための手段が、水素結合、および、場合によっては、水素結合と共有結合またはイオン結合の組合せを含む。本発明において、繊維を繊維結合点に固定し、湿潤状態で分裂に耐えられるような手段で繊維を結合できる材料を提供することが重要である。このような場合、湿潤状態は、一般的に、製品が水または別の水溶液にされされたときを示すが、尿、血液、粘液、月経分泌物、体液および別の身体からの排泄物のような体液にさらされることも意味する。
本発明に適用できる紙と板紙に湿潤強度を与えるような、製紙産業において通常用いられる複数の材料がある。これらの材料は、湿潤強度剤として、本分野において知られており、広い範囲の製造業者から商業的に入手可能である。紙またはティッシュに添加されると、０．１を越える湿潤強度対乾燥強度比を与えることになる材料が、本発明に目的における湿潤強度剤といわれる。一般的に、これらの材料は、永久湿潤強度剤、または「一時的」湿潤強度剤といわれる。永久湿潤強度剤と一時的湿潤強度剤とを識別するために、永久とは、紙またはティッシュに組み込まれたとき、少なくとも５分間水に曝された後、元の湿潤強度の５０％以上を保持する製品を形成する樹脂として定義される。一時的湿潤強度剤は、５分間水に曝された後に元の湿潤強度の５０％未満を示すものである。双方の分類の材料を本発明の用途に見いだせる。パルプ繊維に添加される湿潤強度剤の量は、繊維の乾燥重量に基づいて少なくとも約０．１乾燥重量％であり、より詳細には約０．２乾燥重量％か、それ以上であり、より詳細には、約０．１から約３乾燥重量％である。
永久湿潤強度剤が幾らかの長期間の間、湿潤弾性を構造に与える。この種の構造は、ペーパタオルおよび多くの吸収性消耗製品のような長期間湿潤弾性を必要とする製品における用途に見られる。逆に一時的湿潤強度剤は、低密度と高弾性を有する構造を形成するが、水または体液にさらされることに対して長期間の耐性を有する構造は形成しない。構造は、最初に優れた一体性を有するが、時間が経過するとその湿潤弾性を失い始める。この特性は、最初に濡れると、吸収性が高いが、時間が経過すると一体性を失う材料を形成する際に有効に用いることができる。この特性は、トイレで「流すことのできる」製品を形成する際に用いることができる。湿潤強度を発生させる機構は、繊維間の結合点において水抵抗結合を発生させる主要な特性が得られるかぎりは、本発明の製品にほとんど影響をおよぼさない。
本発明において使用できる永久湿潤強度剤は、一般的に水溶性、陽イオン低重合体または、それ自体で架橋できる（同質架橋）か、またはセルロースあるいは木材繊維の別の構成物と架橋できるポリマー樹脂である。この目的のために最も広く用いられている材料は、ポリアミド―ポリアミン―エピクロロヒドリン（ＰＡＥ）タイプの樹脂の種類である。これらの材料は、ケイムに付与され、デラウェア州ウィルミントン在住のハークルス社によりＫｙｍｅｎｅ５７７Ｈとして販売されている特許（米国特許第３、７００、６２３号および３、７７２、０７６号）に記載された。関連材料が、ノースカロライナ州チャロット在住のヘンケルケミカル社とジョージア州アトランタ在住のジョージパシフィック・レジン社により販売されている。
ポリアミド―エピクロロヒドリン樹脂も、本発明において結合樹脂として有効である。モンサントによって開発され、サントレスの商標で販売されている材料が、本発明に用いることのできる基剤活性化ポリアミド―エピクロロヒドリン樹脂である。これらの材料がペトロバッファに付与された特許（米国特許第３、８９９、３８８号、同第４、１２９、５２８号および同第４、１４７、５８６号）およびバンエナム（米国特許第４、２２２、９２１号）に付与された特許に記載されている。これらは、消耗製品に一般的に用いられていないが、ポリエチレンイミン樹脂も、本発明の製品における結合点を固定するのに適している。別の種類の永久湿潤強度剤としてホルムアルデヒドとメラミンすなわち尿との作用によって得られるアミノプラスト樹脂を例として上げられる。
本発明に関して使用できる一時的湿潤強度樹脂が、アメリカン・カイナミドによって開発され、Ｐａｒｅｚ  ６３１ＮＣ（現在、ニュージャージ州のウェストパターソン在住のキテック・インダストリーズから入手可能）として販売されている樹脂を含むが、これらに限定されない。これと、これに類似する樹脂が、コシア他に付与された米国特許第３、５５６、９３２号とウィリアム他に付与された同第３、５５６、９３３号に記載されている。本発明における適用にみられるべき別の一時的湿潤強度剤は、ナショナル・スターチから入手可能であり、Ｃｏ−Ｂｏｎｄ  １０００として販売されている変性スターチを含む。これらと、これらに関連するスターチがソラレク他に付与された米国特許第４、６７５、３９４号にカバーされていると考えられる。日本特許公開番号ＪＰ０３、１８５、１９７号に記載されているような誘導ジアルデハイドスターチも、一時的湿潤強度を形成するのに有効な材料として適用例にみられる。ブジョーククイストに付与された米国特許第４、９８１、５５７号、同第５、００８、３４４号および同第５、０８５、７３６号に記載されているような別の一時的湿潤強度材料も本発明において使用する。列挙された湿潤強度樹脂の分類と種類に関して、このリストは、単に例を示すものであり、湿潤強度樹脂の別の種類を含むことを意味するものでもないし、本発明の範囲を制限することを意味するものでもない。
上述したような湿潤強度剤が、本発明に関連して使用するのに特に有効であることがわかっているが、別の種類の結合剤も、必要な湿潤弾性を形成するのに用いることができる。これらは、ウェットエンドにおいて付与されたり、ウェブが形成された後または乾燥された後などに、スプレー法またはプリント法により付与できる。
本発明の製品は、別の同種の製品よりも顕著に大きな湿潤弾性を表すことが発見された。例えば、本発明の製品が、水で飽和され、手の中で丸められ、ほぼゴルフボールの大きさのボール状にされ、解放されると、すぐに開いてほとんど丸まった状態ではなくなる。逆に、バスティッシュおよびペーパタオルのような現在商業的に入手可能な製品は、湿ったボール状にほぼ丸まったままである。この特性を客観的に計測するために、いくつかのパラメータが用いられる。これらのパラメータは、引張強度対乾燥引張強度の比（湿潤対乾燥比）、湿潤・リンクル・回復・テストおよび湿潤圧縮弾性であり、これらの全てについて以下に記載する。これらのパラメータは、本発明の吸収性構造またはこれらの組合せにおいて定義するのに用いることができる。
湿潤：乾燥比は、湿潤引張強度を乾燥引張強度で割った割合である。機械方向（ＭＤ）引張強度、機械横方向（ＣＤ）すなわち幾何平均引張強度（ＧＭＴ）を用いて表すことができる。本発明の吸収性構造が、０．１か、それ以上のＧＭＴ湿潤対乾燥比、より詳細には約０．２か、それ以上、さらにより詳細には、約０．３５か、それ以上さらに詳細には、約０，５か、それ以上である。
湿潤・リンクル・回復・テストは、織物ケミストおよびカラリストアメリカ協会（１９９２年）のテクニカルマニュアルの頁９９で行なわれたＡＡＴＣＣテスト方法６６―１９９０をわずかに変更したものである。この変更はこの方法を実行する前にサンプルをまず濡らすことである。これは、サンプルを試験前に０．０１パーセントのＴＲＩＴＯＮ  Ｘ−１００を含む水に５分間浸すことによってなされる。サンプルの準備が、７３°Ｆ（２２℃）、５０％の相対湿度で行われる。サンプルがピンセットでそっと取り除かれ、３２５グラムのウエイトで、２枚の吸取紙の間を圧縮することによって引っ張られ、サンプルホルダー内に配置されて、乾燥・リンクル・回復テスト法に関して試験される。試験では、試験されるべきサンプルの最高の回復角度を計測し、（機械方向および機械横方向を含む全ての方向に（１８０°が全回復を表す。湿潤・リンクル・回復のパーセントは、計測された回復角を１８０で割り、これに１００をかけたものである。本発明の吸収性構造は、約６０％か、それ以上、より詳細には、約７０％か、それ以上、さらにより詳細には、約８０％か、それ以上の湿潤リンクル回復率を示すことができる。
湿潤および乾燥特性の双方を達成する材料保持手順を用いて、新しい材料の湿潤圧縮弾性を示すことができる。プログラム可能な強度計測装置が、圧縮モードで、最初に乾燥され、調整されたサンプルに特定の一連の圧縮サイクルをおこない、その後にサンプルが特定の手段で十分に柔軟化され、圧縮サイクルの同じシーケンスが施される。湿潤および乾燥特性が一般的な問題であるが、この試験からの最も重要な情報が、湿潤特性に関する。乾燥サンプルの初期の試験では調整段階と見ることができる。
各試験見本が６．３５センチメートル（２．５インチ）に切断された２枚か、それ以上の調整された（２４時間、５０％ＲＨ、２３℃（７３°Ｆ））乾燥サンプルシートのスタックから構成され、スタックの質量が０．２グラムから０．６グラムであるのが好ましい。試験のシーケンスが、乾燥サンプルを０．０２５ポンド／平方インチ（ＰＳＩ）に圧縮することで開始され、初期厚さ（サイクルＡ）を得て、２ｐｓｉまでの荷重をかけ、荷重を取り除く（サイクルＢ、サイクルＣ）２つが繰り返される。最後に、サンプルが、ふたたび０．０２５ｐｓｉにまで圧縮され、最終的な厚さ（サイクルＤ）を得ることができる。（圧縮速度を含む手順の詳細は以下に述べる。）乾燥サンプルの処理につづいて、脱イオン化された水の微細な噴霧を用いてサンプルに均一に付与され、約１対１の（ｇ水／ｇ乾燥繊維）の湿分比になる。これは、調整されたサンプルの質量に基づいて、９５％―１１０％の湿分を付与することによってなされる。これは、一般的なセルロース材料を、物理的な特性が湿分含有に比較的影響を受けない場合の範囲内にする（例えば、反応が７０％未満の混合比の場合よりも小さい）。湿分が与えられたサンプルが試験装置内に配置され、圧縮サイクルが繰り返される。
スタック内に用いられるサンプル層の数に比較的影響を受けない３つの湿潤弾性の計測が考慮される。第１の計測は、２ｐｓｉにおける湿潤サンプルの嵩である。これは、「圧縮された嵩」といわれる。第２の計測は、圧縮試験（サイクルＤ）の終了時に０．０２５ｐｓｉにおける湿分サンプルの厚さと、試験開始時（サイクルＡ）に計測された０．０２５ｐｓｉにおける湿分サンプルの厚さの比である「スプリングバック比」といわれる。第３の計測は、湿潤サンプルにたいして、上述したシーケンスの間、２ｐｓｉまでの第２の圧縮（サイクルＣ）における荷重エネルギーと、２ｐｓｉまでの第１の圧縮（サイクルＢ）の荷重エネルギーの比である、「荷重エネルギー比」である。荷重が厚さの関数としてプロットされるとき、荷重エネンルギーは、そのサイクルの荷重のかけられていない状態からピークの荷重にサンプルが進むときの曲線の面積である。純粋な弾性材料にたいして、スプリングバックと荷重エネルギー比は１である。本明細書に述べた３つの計測値は、スタック内の層の数と相対的に独立しており、湿潤弾性の有効な計測として用いる。本明細書において、圧縮比は２ｐｓｉまでの第１の圧縮サイクルにおけるピークの荷重における湿分化されたサンプルの厚さと、０．０２５ｐｓｉにおける初期の湿分化された厚さとの比としても定義される。
本発明の吸収性構造は、１つか２つ以上の前述の特性を表すことができる。より詳細には、本発明の吸収性構造は、圧縮比が０．７か、それ以下、より詳細には約０．６か、それ以下、さらにより詳細には約０．５か、それ以下である。また、スプリングバック比は約０．８か、それ以上、より詳細には約０．８５か、それ以上、さらにより詳細には約０．９か、それ以上である。荷重エネルギー比は、約０．７か、それ以上、より詳細には約０．８か、それ以上である。
湿潤圧縮回復の計測を実施する際に、ＴＡＰＰＩ状態（５０％ＲＨ、２３℃（７３°Ｆ））のもとで少なくとも２４時間の間調整されなければならない。見本が、６．３５センチメートル×６．３５センチメートル（２．５インチ）平方にダイスで切断される。調整されたサンプルの重量はほぼ０．４グラムであり、可能であれば、有効に比較を行なうには、０．２５グラムから０．６グラムの範囲内である。目標質量０．４グラムは、シートの基本重量が６５グラム／平方メートル（ｇｓｍ）未満である場合には、２枚か、３枚以上のシートからなるスタックを用いることによって達成される。例えば、通常の３０ｇｓｍのシートに対し、３シートのスタックは、ほぼ０．４グラムの全質量にほぼ近い。
圧縮計測が、インストンシリーズＸＩＩソフトウェア（１９８９年発行）とバージョン２ファームウェアを作動する８２６ＰＣコンピュータと接続されたインストロン４５０２ユニバーサル・テスティング・マシンを用いて実行される。Ａ１００ＫＮロードセルが、サンプル圧縮に対し、５．７５センチメートル（２．２５インチ）の直径の円形プラテンに使用される。低い方のプラテンがボールベアリング組立体を有しており、プラテンを正確に配列できる。低い方のプラテンが、上方のプラテンによる荷重（３０―１００  １ｂｆ）がかけられながら、所定の場所にロックされ、面を確実に平行にする。上方のプラテンが標準のリングナットで所定の場所にロックされ、荷重がかけられるとき上方のプラテンにおける遊びを取り除く。
開始後に少なくとも１時間の暖機に続いて、器具制御パネルが、プラテンが接触しながら（１０−３０  １ｂの荷重で）伸び計をゼロの距離に設定するように用いられる。上方のプラテンが自由に下がっている状態で、較正された荷重セルのバランスがとられ、読み取り値がゼロになる。伸び計と荷重セルが周期的にチェックされ、ベースラインのドリフトを防ぐ（ゼロポイントのシャーティング）ように周期的にチェックされなければならない。計測は、ＴＡＰＰＩの仕様に従って制御された湿度と温度環境（５０％±２％ｒｈおよび２３℃（７３°Ｆ））において実行されなければならない。次いで、上方プラテンが上げられ、０．５センチメートル（０．２インチ）の高さにまで上げられ、インストロンの制御がコンピュータに伝送される。
インストロンシリーズＸＩＩサイクリックテストソフトウェアを用いて、器具のシーケンスが、次の順番で３つのサイクルブロック（インストラクションセット）７個のマーカ（別個の事象）で形成される。
マーカ１：ブロック１
マーカ２：ブロック２
マーカ３：ブロック３
マーカ４：ブロック２
マーカ５：ブロック３
マーカ６：ブロック１
マーカ７：ブロック３
ブロック１は、０．１  １ｂの荷重がかけられるまで（圧縮が負の力として定められるのでインストロンの設定は−０．１  １ｂである）、１．５インチ／分でクロスヘッドを減少するように指示を出す。制御が変位によってなされる。目標にした荷重に達すると、加えられた荷重がゼロに減少する。
ブロック２は、印加荷重が０．０５  １ｂから８  １ｂのピークまでのクロスヘッドの範囲が０．４インチ／分の速度で０．０５  １ｂｎに戻ることを指示する。インストロンソフトウェアを用いると、制御モードが変位し、リミットタイプが荷重、第１のレベルが−０．０５  １ｂであり、第２のレベルが−８  １ｂであり、停止時間が０秒であり、遷移の数が２（圧縮、次いで弛緩）であり、「作用しない」はブロックの終了に対し特定されない。
ブロック３は、停止時間がゼロでクロスヘッドを１０．１６センチメートル（４インチ）／分の速度で０．５センチメートル（０．２インチ）にまで単に上げるのに、変位制御とリミットタイプを用いる。別のインストロンソフトウェア設定値は、第１レベル内で０であり、第２レベルにおいて０．２であり、１遷移およびブロックの終了において「作用しない」である。
上述の順番（マーカ１−７）を遂行するとき、インストロンシーケンスが、サンプルを０．０２５ｐｓｉ（０．１  １ｂｆ）にまで圧縮し、弛緩し、次いで２ｐｓｉ（８  １ｂｓ）にまで圧縮し、圧縮を解除してクロスヘッドを０．５センチメートル（０．２インチ）にまで上昇させて、再びサンプルを２ｐｓｉにまで圧縮、弛緩、クロスヘッドを０．５センチメートルにまで持ち上げ、再び０．０２５ｐｓｉ（０．１  １ｂｆ）に圧縮してクロスヘッドを上昇させる。データのログは、ブロック２に関して０．０５センチメートル（０．０２インチ）すなわち０．４  １ｂ（最初に発生するいずれか）以下ごとの間隔で実行されなければならず、ブロック１に関しては０．０１  １ｂ以下ごとの間隔で実行されなければならない。好ましくは、データのログは、ブロック１において０．００４  １ｂ毎に実行され、ブロック２においては０．０５１ｂ毎、すなわち０．０１２センチメートル（０．００５インチ）（先に発生するいずれか）ごとに実行されるのが好ましい。
Ｓｅｒｉｅｘ  Ｘ１１ソフトウェアの出力が、（各０．０２５および２．０ｐｓｉピーク荷重において）マーカ１、２、４、および６に関するピーク荷重での伸び（厚さ）、マーカ２と４に関する（先に述べたサイクルＢとＣの２回の２．０ｐｓｉまでの圧縮それぞれ）荷重エネルギー、２つの荷重エネルギー（第２サイクル／第１サイクル）の比、最終の厚さと最初の厚さの比（最後の厚さと最初の０．０２５ｐｓｉの圧縮との比）を与えるように設定される。荷重対厚さの結果が、ブロック１および２の実行の間、スクリーン上にプロットされる。
計測を実行する際に、乾燥、調整されたサンプルが下側のプラトン上に中央に配置され、試験が開始される。続いてシーケンスが完了すると、サンプルが直ちに取り除かれ、湿分（２２℃から２３℃の脱イオン化された水）が加えられる。初期のサンプル質量（調整されたサンプル質量に基づいて９５％−１１０％の添加湿分が加えられ、好ましくは１００％の添加湿分が加えられる。このレベルの湿分は、１０５℃のオーブンにおいて少なくとも３０分間乾燥させることをいう１．１から１．３グラム水／グラムのオーブン乾燥繊維の絶対湿分比を作り出さなければならない）のほぼ２倍の湿分サンプル質量に達するように、湿分が細かい噴霧状態で均一に加えられる。噴霧は、分離したシート（２シート以上のスタックに対して）に均一に加えられ、スプレーが各シートの前後双方に加えられ、均一な湿分を与えることができるようになっている。このことは、従来のプラスチックスプレーボトルを用いて達成でき、コンテナまたは別のバリヤが殆どのスプレーをブロックし、スプレー容器の上側１０−２０％、細霧のみがサンプルに達することができるようになる。スプレー源は、スプレー付与する間、サンプルから少なくとも２５．４センチメートル（１０インチ）離れていなければならない。一般的に細かい噴霧によって均一に湿分を与えるように注意を払わなければならない。サンプルは目標とする湿分含有量に達するように、湿分を与える工程の間何回か重量を測らなければならない。乾燥サンプル上の圧縮の終了から湿分付与の終了までの間は３分以上経過してはならない。スプレー付与の最終から次の圧縮試験開始までの４５秒から６０秒が、内部の吸い上げとスプレーを吸収できる時間である。乾燥圧縮シーケンスと湿潤圧縮シーケンスとの間は３分から４分である。
ディジタルバランスによって示されているように、所望の質量範囲に達すると、サンプルが下側インストロンプラテンの中央に配置され、試験シーケンスが開始される。計測に続いて、サンプルが乾燥の間１０５℃のオーブン内に配置されており、オーブン乾燥重量が、後に記録される（サンプルが３０−６０分の間乾燥できなければならず、その後に乾燥重量が計測される）。
クリープの回復は、２ｐｓｉまでの２つの圧縮サイクル間で発生でき、サイクル間の時間が重要である。これらのインストロン試験において用いられた器具の設定値に関し、２ｐｓｉまでの２サイクルの間の圧縮の開始の間、３０秒の長さ（±４秒）がある。圧縮の開始が、ロードセルの読み取り値が０．０３  １ｂを越える地点として定義される。同様に、第１回の厚さ計測（０．０２５ｐｓｉまでのランプ）における圧縮の開始と２ｐｓｉまでの第２回の圧縮サイクルの開始までの間には５から８秒の間隔がある。２ｐｓｉまでの第２の圧縮サイクルの開始と最終的な厚さの計測の圧縮の開始との間隔は、ほぼ２０秒である。
【図面の簡単な説明】
図１は、本発明の湿潤弾性吸収構造に有効なクレープ加工されていない通気乾燥製紙工程の概略図である。
図面の詳細な説明
図１を参照すると、本発明に従って、通気乾燥ペーパシートを製造する方法が示されている。（簡潔にするために、いくつかの布地の移送を可能にするのに用いられるいくつかの引張ロールが概略的に示されているが、番号は付されていない。）図１に示した装置と方法から変更例が本発明の範囲から逸脱することなく行なうことができる。製紙繊維の水性浮遊物の流れ１１を成形布地１３上に噴射または堆積させる層上製紙ヘッドボックス１０を有するツインワイヤフォーマーが示されており、成形布地１３は、ウェブが約１０乾燥重量％の密度にまで部分的に脱水される間、新しく形成された湿潤ウェブを支持し、工程における下流側に搬送するようになっている。湿潤ウェブが成形布地により支持されている間、真空サクションによって、さらに湿潤ウェブの脱水を行なうことができる。
次いで、湿潤ウェブが成形布地から、この成形布地よりも遅い速度で進行する移送布地１７に移され、ウェブに高い伸縮性を与える。移送は、真空シュー１８と、成形布地と移送布地との間の一定のギャップすなわちキストランスファーとの助けを得て行なわれるのが好ましく、湿潤ウェブの圧縮を避けるようになっている。
次いで、このウェブが真空トランスファロール２０、すなわち真空移送シューの助けをかりて、移送布地から通気乾燥布地１９に移され、先に記載したように任意的に一定のギャップを用いて再び移送する。通気乾燥布地は、移送布地に対して同速度か、異なる速度で進行できる。所望であれば、通気乾燥布地は、伸縮性をさらに高めるためにより遅い速度で進むことができる。移送が真空の助けによって行なわれるのが好ましく、シートを変形させて通気乾燥布地に一致させ、これにより所望の嵩と外観を作り出すことになる。
ウェブの移送に用いられる真空のレベルは、約３から１５水銀柱インチ（約７５から３８０水銀柱ミリメートル）であり、好ましくは約５水銀柱インチ（１２５ミリメートル）である。真空シュー（負の圧力）は、ウェブの反対側からの正の圧力を用いることで取り替えられたり、置き換えられてウェブを次の布地に吹き込み、それに加えて、または真空を用いてウェブを次の布地上に吸い込むように置き換えることができる。また、真空ロールを真空シューの代わりに用いることができる。
通気乾燥布地により支持されながら、ウェブが、通気ドライヤー２１により約９４％か、それ以上の密度にまで乾燥され、キャリヤ布地２２に移送される。乾燥されたベースシート２３がキャリヤ布地２２と任意的な別のキャリヤ布地２５とを用いてリール２４に転送される。任意的な加圧回転ロール２６が、ウェブをキャリヤ布地２２から布地２５にまで移すのを容易にするように用いることができる。この目的のための適当なキャリヤ布地は、アルバニインターナショナル８４Ｍまたは９４Ｍとアステン９５９または９３７であり、これらの全ては、細かいパターンを有する比較的滑らかな布地である。図示していないがリールカレンダーが、または後にオフラインカレンダーがけを用いて、ベースシートの平滑性と柔軟性を改善するのに用いることができる。
例
例１−４
本発明の吸収性構造を製造するための方法を示すために、図１に示したような非クレープ加工の通気乾燥工程を用いて、湿潤強度剤（２０  １ｂｓ／トン  Ｋｙｍｅｎｅ）を有するか有さない、非湿潤性弾性北洋針葉樹クラフト繊維（ＮＳＷＫ）と、湿潤強度剤（２０  １ｂｓ／トン  Ｋｙｍｅｎｅ）を有するか、有さない湿潤弾性繊維（トウヒＢＣＴＭＰ）とを用いて製造された。
繊維は、水力パルパー内で３０分の間４％の濃度にまでパルプ化された。繊維が紙料のチェストに押し出され、１．０％の濃度にまで希釈された。Ｋｙｍｅｎｅ５５７ＬＸの２０／トンが紙料チェストに加えられ、３０分の間混合できた。３０ｇｓｍの乾燥重量の単一層の混合されたシートがアルバニ９４Ｍ成形布地上に形成され１２７真空水銀柱ミリメートル真空（５インチ）で脱水された。シートが１５％のラッシュトランスファで、６０ｆｐｍ（０．３０メートル／秒）の速度で進むＬｉｎｄｓａｙ９５２―Ｓ０５の移送布地に移送された。成形布地と移送布地との間の移送における真空は、２５４水銀柱ミリメートル（１０インチ）であった。
シートは３０５水銀柱ミリメートル（１２インチ）で、移送布地と同じ速度の６０ｆｐｍ（０．３０メートル／秒）で進む通気乾燥布地（ｌｉｎｄｓａｙ  Ｔ１１６−１）に真空移送された。２００°Ｆ（９３℃）で作動するハニカム通気ドライヤーに入る直前に、１０５水銀柱ミリメートル（１２インチ）で第４の真空上をシートと通気乾燥布地が進行し、最終的９４−９８％の濃度にまで乾燥された。
シートは、５０％未満の湿度で２１℃（７０°Ｆ）で５日間にわたって、熟成された。シートが、５０％±２０％の湿度で２３℃±１°の制御された環境で物理的特性に対して試験された。湿潤および乾燥強度が、２５．４センチメートル／分（１０インチ／分）のクロスヘッド速度において１０．１６センチメートル（４インチ）のジョースパンで７．６２センチメートル（３インチ）のサンプル幅でインストロン試験された。厚さがＴＭＩテスタで０．２８９ｐｓｉにおいて計測された。
0004152434.tif 000002
上記からわかるように、湿潤・リンクル・回復・試験によって計測されたように、例４（本発明）が他の３つのサンプルよりも実質的により大きな湿潤弾性を示した。さらに、例４が大きい湿潤：乾燥比も表した。
例５−８
別の例が、嵩、吸収性、湿潤弾性構造に影響を及ぼす基本重量を調べることを目的にすることを除いては、例１−４に記載したのと同じように実行された。２０＃／トンＫｙｍｅｎｅを有する１００％のトウヒＢＣＴＭＰの３０、２４、１８および１３ｇｓｍのレベルの４つの基本重量が作られた。
繊維が３０分の間、水力パルパーで４％の濃度にまでパルプ化された。繊維が紙料のチェストに押し出され、１．０％の濃度にまで希釈された。Ｋｙｍｅｎｅ５５７ＬＸの２０／トンが紙料チェストに加えられ、３０分の間混合できた。単一層の混合されたシートがアルバニ９４Ｍ成形布地上に形成され１０２真空水銀柱ミリメートル（４インチ）で脱水された。成形布地は０．３５メートル／秒（６９ｆｐｍで進んだ。シートが１５％のラッシュトランスファで、６０ｆｐｍ（０．３０メートル／秒）の速度で進むＬｉｎｄｓａｙ９５２―Ｓ０５の移送布地に移送される。成形布地と移送布地との間の移送における真空は、１７８水銀柱ミリメートル（７インチ）であった。１３ｇｓｍのサンプルが、ラッシュトランスファなしで形成されて、形成布地が、移送布地と通気乾燥布地と同じように０．３０メートル／秒（６０ｆｐｍ）で進んだ。
シートは２５４水銀柱ミリメートル（１０インチ）で、移送布地と同じ速度の６０ｆｐｍ（０．３０メートル／秒）で進む通気乾燥布地（ｌｉｎｄｓａｙ  Ｔ１１６−１）に真空移送された。２６０°Ｆ（１２７℃）で作動するハニカム通気ドライヤーに入る直前に、２７９水銀柱ミリメートル（１１インチ）における第４の真空上をシートと通気乾燥布地が進行し、最終的に９４−９８％の濃度にまで乾燥された。
シートは、５０％未満の湿度で２１℃（７０°Ｆ）で５日間にわたって、熟成された。シートが、５０％±２０％の湿度で２３℃±１°の制御された環境で物理的特性に対して試験された。湿潤および乾燥強度が、２５．４センチメートル／分（１０インチ／分）のクロスヘッド速度において１０．１６センチメートル（４インチ）のジョースパンで７．６２センチメートル（３インチ）のサンプル幅でインストロン試験された。厚さがＴＭＩテスタで０．２８９ｐｓｉで計測された。（この例と前述の例との違いは、真空レベルとドライヤ温度だけである。）
0004152434.tif 000003
上記からわかるように、全ての例は湿潤・リンクル・回復・テストによって求められるような高湿潤弾性を示した。
例９−１２
本発明をさらに記載するために、非クレープ加工通気乾燥ティッシュが図１に示したような方法を用いて作られた。より詳細には、単一層、単一プライのティッシュが形成され、全ての層が、非精製北洋針葉樹の漂白された化学熱機械的パルプ（ＢＣＴＭＰ）繊維から構成された。生成の前に、ＢＣＴＭＰ繊維が２０分の間４．６％の濃度でパルプ化され、パルプ化の後に２．８％の濃度にまで希釈された。Ｋｙｍｅｎｅ５５７ＬＸが、１０．１８キログラム／メートルトンのパルプで添加された。
４層のヘッドボックスが非精製の北洋針葉樹ＢＣＴＭＰ紙料で湿潤ウェブを全ての４層において形成するように用いられた。スライスおよび該スライスを約１５０ミリメートル（６インチ）延長した層分割器から約７５ミリメートル（３インチ）に配置された乱流発生インサートが用いられた。名称“平行な可動性リップ伸延部と伸張した内部デバイダとを有する伸延した可撓性オヘッドボックススライス”の１９９２年７月１４日に発行された米国特許第５、１２９、９８８号に教唆されているように、スライスを越えて１５０ミリメートル（６インチ）延長している可撓性リップが用いられた。ネットスライスの開口が約１９ミリメートル（０．７５インチ）であり、全ての４つのヘッドボックスの層内の水の流れが比較可能である。ヘッドボックスに送られたストックの濃度の範囲が約０．３重量％から約０．５重量％であった。
この結果、得られた単一の層状シートがツインワイヤサクション成形ロールフォーマ上に形成され、双方の形成布（図１における１２と１３）がＡｓｔｅｎ８６６布地であった。成形布地の速度の範囲が、５．３から６．６メートル／秒であった。次いで新しく生成されたウェブが、３．６から５．１メートル／秒で進行する移送布地に移送される前に、成形布地の下側から真空クションを用いて約２０から２７％の濃度にまで脱水された。この結果得られたラッシュトランスファの範囲は約３０％から５０％の範囲であった。移送布地はＬｉｎｄｓａｙ  ２１６４布であった。約１５０ないし３８０水銀柱ミリメートル（約６から１５インチ）で引っ張る真空シューがウェブを搬送布地に移送するのに用いられた。
次いで、ウェブが通気乾燥布地（Ｌｉｎｄｓａｙ  Ｗｉｒｅ  Ｔ１１６−３）に移送された。通気乾燥布地が移送布地とほぼ同じ速度で進んだ。ウェブが約２０４℃（４００°Ｆ）の温度で作動するハニカム通気ドライヤ上で支持され、約９４−９８％の濃度の最終乾燥にまで乾燥された。この結果得られた非クレープ加工通気乾燥ティッシュシートが以下の特性を有した。
0004152434.tif 000004
上記からわかるように、湿潤・リンクル・回復・テストに関する全ての３つの例が、テストによって計測れた高湿潤弾性を計測した。
本発明の吸収性構造の特性をさらに示すために、前述のいくつかのサンプルの湿潤圧縮弾性特性が以下のように計測された。
0004152434.tif 000005
上記からわかるように、本発明の例（例４―１２）の全てが、標準（例１―３）と比較して高いスプリングバック比と高荷重エネルギー比を示した。さらに、本発明のいくつかの例が、約７．５ｃｃ／ｇか、それ以上（例９、１０、１２）の高圧縮嵩を表した。本発明の例が、約０．８か、それ以上のスプリングバック比と、約０．７か、それ以上の荷重エネルギー比とを組合せて、約０．７か、それ以下の圧縮比を示し、この結果、低い湿潤係数と、高湿潤弾性を有するウェブを形成することになった。
例示することを目的に述べられた前述の例は、以下の請求の範囲およびこれに均等例によって定義される、本発明の範囲を制限するものではないことが明白である。
【図１】
0004152434.tif 000006